(57)【要約】【要約書】【課題】  風合いよく、強度のあるタスラン加工糸を提供する。【解決手段】 芯糸に、単糸繊度５〜１５ｄＴのフィラメント５本以上からなる、強度が６ｃＮ／ｄＴ以上、伸度が１０％以上である強力糸を使用し、鞘糸に、単糸繊度３ｄＴ以下のフィラメント１０本以上からなる、強度が２ｃＮ／ｄＴ以上、伸度が４０％以上であるハイマルチ糸を使用して、タスラン加工し、強度が５ｃＮ／ｄＴ以上、伸度が１０％以上である強力タスラン加工糸とした。  【選択図】  なし【特許請求の範囲】
【請求項１】
芯糸に、単糸繊度５〜１５ｄＴのフィラメント５本以上からなる、強度が６ｃＮ／ｄＴ以上、伸度が１０％以上である強力糸を使用し、鞘糸に、単糸繊度３ｄＴ以下のフィラメント１０本以上からなる、強度が２ｃＮ／ｄＴ以上、伸度が４０％以上であるハイマルチ糸を使用して、タスラン加工したものであって、加工糸の強度が５ｃＮ／ｄＴ以上、伸度が１０％以上である強力タスラン加工糸。
【請求項２】
請求項１のタスラン加工糸を、経糸密度３０本／ｃｍ以上、緯糸密度２０本／ｃｍ以上で製織した織物であって、JIS L 1096 D法による引裂強度が７ｋｇｆ以上である織物。
【発明の詳細な説明】
【技術分野】
【０００１】
本発明は、強度が強く、しかも風合いのよいタスラン加工糸及びそれを使用した織物に関する。
【背景技術】
【０００２】
タスラン加工糸は、嵩高加工糸として幅広く使用されているが、風合いよく、強度ある製品を得ることは困難であった。
【０００３】
例えば、特許文献１には、製織時のファスナー減少を抑制しつつ、織物の膨らみ感を損なわないリヨセル繊維からなるタスラン加工糸が記載されているが、この加工糸は、原糸の種類及び繊維形態に限定があり、強度及び風合い共に優れた製品を得ることは、できなかった。
【０００４】
次に、特許文献２は、部分的に自己伸長性を示すマルチフィラメント糸の製造方法に関するものであり、この方法で得られる製品は、部分的に自己伸長性を示すマルチフィラメント糸が繊維軸方向に断面積の分布を有するシックアンドシンのフィラメントからなることから、布帛にドライ感とソフト感の双方を満足させることが可能で、しかも適度の嵩高感を有するものとなる。しかし、この方法では、ドライ感とソフト感を共に満足させるように、使用した繊維は繊維軸方向に低配向度（太い部分）と高配向度（細い部分）が分布しているため、糸のタスラン加工条件は限定され、タスラン糸の物性（強度、伸度等）をコントロールすることは困難であった。
【特許文献１】特開平１０−１４０４３１号公報
【特許文献２】特開平７−９０７４３号公報
【発明の開示】
【発明が解決しようとする課題】
【０００５】
本発明は、このようなタスラン加工糸を、風合いよく、スパンライクな外観を有し、しかも強度あるものとし、カバン地や介護用ベルト、椅子張などとして、引裂強度が強く、しかも表面はソフトな風合いを有する織物となしうるようにすることを課題とする。
【課題を解決するための手段】
【０００６】
本発明は、タスラン加工糸を、芯糸に、単糸繊度５〜１５ｄＴのフィラメント５本以上からなる、強度が６ｃＮ／ｄＴ以上、伸度が１０％以上である強力糸を使用し、鞘糸に、単糸繊度３ｄＴ以下のフィラメント１０本以上からなる、強度が２ｃＮ／ｄＴ以上、伸度が４０％以上であるハイマルチ糸を使用して、タスラン加工したもので、強度が５ｃＮ／ｄＴ以上、伸度が１０％以上である強力タスラン加工糸とすることにより、前記課題を解決した（ただし、上記強度及び伸度はＪＩＳ  Ｌ  １０９５付属書３により測定した値を示す）。
【０００７】
本発明では、このように芯糸に強力糸を使用することにより、タスラン加工糸の強度を向上し、また、鞘糸に単糸繊度の非常に小さいハイマルチ糸を使用することにより、タスラン加工性を向上すると共に、風合いをよくすることを可能としたのである。
【０００８】
芯糸の強度は６．５ｃＮ／ｄＴ以上であるのが好ましく、伸度は２０％以上であるのが好ましい。また、本数は５〜３０本、総繊度は５０〜３００ｄＴであるのが好ましい。本数が少なすぎると、強度が不足し、多すぎると、生地が硬く、タスラン加工性が悪くなる傾向になる。
また、鞘糸の強度は３．０ｃＮ／ｄＴ以上であるのが好ましく、伸度は５０％以上であるのが好ましい。また、本数は３０〜１００本、総繊度は３０〜３００ｄＴであるのが好ましい。本数が少なすぎると、織物にしたときの生地が柔らかく、摩耗に弱くなり、多すぎると、生地が硬くなり、使用時に他の生地に触れると、相手生地を傷つけ易くなる傾向にある。更に、鞘糸の単糸繊度は特にソフトな製品を得るためには１．５ｄＴ以下が好ましい。かかる好ましい条件下では、強度７ｃＮ／ｄＴ以上で、伸度が２０％以上というような強力タスラン加工糸を安定して提供可能となる。
【０００９】
本発明におけるタスラン加工条件は、特に限定されないが、芯フィード率が３〜３０％鞘フィード率が５〜５０％、芯鞘率（時間あたりの重量比）が１：３〜４：１であるのが好ましい。特に好ましいのは、芯フィード率が５〜２０％、鞘フィード率が１０〜４０％である。
【００１０】
かかる本発明の強力タスラン加工糸を使用した織物は、引裂強度が強く、しかも表面は非常に柔軟な風合いを有するものとなるので、例えば、カバンや椅子張等に使用した場合、非常に耐久性よく使用でき、しかも直接使用者又はその衣服などに触れる表面は風合いよく、使用者やその衣服などを傷つけることがない。
【００１１】
代表的な織物は、前述のようなタスラン加工糸を、経糸密度３０本／ｃｍ以上、緯糸密度２０本／ｃｍ以上で製織したもので、JIS L 1096 D法（ペンジュラム法）による引裂強度が７ｋｇｆ以上である織物である。
【００１２】
本発明では、芯糸に強力糸を使用することにより、タスラン加工糸の強度が強くなり、カバン地等に使用する織物自身の引裂き強度も改良されるものであり、また、鞘糸に単糸繊度の細い糸からなるハイマルチ糸を使うことにより、タスラン加工性が向上し、織物にしたとき、風合いが良くなり、摩擦しても相手の生地を傷つけ難いものとなる。
【００１３】
本発明のより好ましい織物は、経糸密度は４０本／ｃｍ以上、緯糸密度は３０本／ｃｍ以上で、JIS L 1096 D法による引裂強度が８ｋｇｆ以上である。
【発明を実施するための最良の形態】
【００１４】
次に実施例に基づき、本発明を説明するが、実施例では、芯糸及び鞘糸にナイロン６マルチフィラメント糸を使用した。
［実施例１］
芯糸に、強度６．７ｃＮ／ｄＴ、伸度３４％の強力糸（１１７ｄＴ／１２ｆ）を使用し、鞘糸に、強度３．８ｃＮ／ｄＴ、伸度６４％のハイマルチ糸（９０ｄＴ／７２ｆ）を使用して、芯鞘率１：２、芯フィード率８％、鞘フィード率２０％でタスラン加工を実施した。
その結果、加工性よく、強度６．３ｃＮ／ｄＴ、伸度３２％の強力な糸で、しかも、表面には、柔軟なハイマルチ糸が密に存在する風合いのよいタスラン加工糸を得ることができた。
【００１５】
［実施例２］
芯糸に、強度７．８ｃＮ／ｄＴ、伸度３５％の強力糸（１１７ｄＴ／１２ｆの二本引き揃え糸）を使用し、鞘糸に、強度３．８ｃＮ／ｄＴ、伸度６４％のハイマルチ糸（９０ｄＴ／７２ｆ）を使用して、芯鞘率１：１、芯フィード率８％、鞘フィード率２０％でタスラン加工を実施した。
その結果、非常に加工性よく、強度８．７ｃＮ／ｄＴ、伸度３５％の強力な糸で、しかも、表面には、柔軟なハイマルチ糸が密に存在する風合いのよいタスラン加工糸が加工性よく得られた。
【００１６】
［実施例３］
芯糸に、強度８．９ｃＮ／ｄＴ、伸度４０％の強力糸（１１７ｄＴ／１２ｆの三本引き揃え糸）を使用し、鞘糸に、強度３．８ｃＮ／ｄＴ、伸度６４％のハイマルチ糸（９０ｄＴ／７２ｆ）を使用して、芯鞘率２：１、芯フィード率８％、鞘フィード率２０％でタスラン加工を実施した。
その結果、非常に加工性よく、強度９．７ｃＮ／ｄＴ、伸度３８％の強力な糸で、しかも、表面には、柔軟なハイマルチ糸が密に存在する風合いのよいタスラン加工糸が加工性よく得られた。
【００１７】
［実施例４］
芯糸に、強度６．０ｃＮ／ｄＴ、伸度３０％の強力糸（２３５ｄＴ／４０ｆ）を使用し、鞘糸に、強度３．８ｃＮ／ｄＴ、伸度６４％のハイマルチ糸（９０ｄＴ／７２ｆ）を使用して、芯鞘率３：１、芯フィード率８％、鞘フィード率２０％でタスラン加工を実施した。
その結果、非常に加工性よく、強度７．０ｃＮ／ｄＴ、伸度２８％の強力な糸で、しかも、表面には、柔軟なハイマルチ糸が密に存在する風合いのよいタスラン加工糸が加工性よく得られた。
【００１８】
［比較例１］
芯糸に、強度７．８ｃＮ／ｄＴ、伸度３５％の強力糸（１１７ｄＴ／１２ｆの二本引き
揃え糸）を使用し、更に、鞘糸にも、強度６．７ｃＮ／ｄＴ、伸度３４％の強力糸（１１７ｄＴ／１２ｆ）を使用して、芯鞘率４：１、芯フィード率８％、鞘フィード率２０％でタ
スラン加工を実施した。
この例では、非常に加工性が悪く、得られたタスラン加工糸は、強度１０．３ｃＮ／ｄＴと非常に強力な糸となったが、伸度は１８％と相対的に小さく、また、風合いの悪いものであった。
【００１９】
［比較例２］
芯糸に、強度６．７ｃＮ／ｄＴ、伸度３４％の強力糸（１１７ｄＴ／１２ｆ）を使用し、鞘糸に、更に強力な強度７．８ｃＮ／ｄＴ、伸度３５％の強力糸（１１７ｄＴ／１２ｆの二本引き揃え糸）を使用して、芯鞘率１：４、芯フィード率８％、鞘フィード率２０％でタスラン加工を実施した。
この例では、非常に加工性が悪く、得られたタスラン加工糸は、強度７．３ｃＮ／ｄＴと強力な糸となったが、伸度は２１％と相対的に小さく、また、表面に強い糸が多く存在する非常に風合いの悪い糸となった。
【００２０】
［比較例３］
芯糸に、強度３．８ｃＮ／ｄＴ、伸度６４％のハイマルチ糸（９０ｄＴ／７２ｆ）を使用し、鞘糸に、更に強力な強度７．８ｃＮ／ｄＴ、伸度３５％の強力糸（１１７ｄＴ／１２ｆの二本引き揃え糸）を使用して、芯鞘率１：３、芯フィード率８％、鞘フィード率２０％でタスラン加工を実施した。
この例では、加工性が比較的悪く、得られたタスラン加工糸は、強度６．３ｃＮ／ｄＴで、伸度２８％であったが、表面に非常に強い糸が多く存在するため、非常に風合いの悪い糸となった。
【００２１】
［比較例４］
芯糸に、強度３．８ｃＮ／ｄＴ、伸度６４％のハイマルチ糸（９０ｄＴ／７２ｆ）を使用し、鞘糸に、強度６．７ｃＮ／ｄＴ、伸度３４％の強力糸（１１７ｄＴ／１２ｆ）を使用して、芯鞘率１：２、芯フィード率８％、鞘フィード率２０％でタスラン加工を実施した。
この例では、加工性が比較的悪く、得られたタスラン加工糸は、強度５．５ｃＮ／ｄＴで、伸度２６％であったが、表面に強い糸が多く存在するため、非常に風合いの悪い糸となった。
【００２２】
［比較例５］
芯糸及び鞘糸共に、強度３．８ｃＮ／ｄＴ、伸度６４％のハイマルチ糸（９０ｄＴ／７２ｆ）を使用して、芯鞘率２：１、芯フィード率８％、鞘フィード率２０％でタスラン加工を実施した。
この例では、加工性は良かったが、得られたタスラン加工糸は、強度４．０ｃＮ／ｄＴで、伸度４５％と、表面の風合いは良いが、強度が非常に弱いものであった。
【００２３】
実施例１〜４及び比較例１〜５で得られたタスラン加工糸に関するデータを表１にまとめて示す。
【００２４】
【表１】
2005281918.tif 000002
【００２５】
［実施例６］
次に、実施例１〜４及び比較例１〜５で得られたタスラン加工糸用いて、表２に示す密度の平織物を製造した。得られた織物の引裂強度及び摩耗試験の結果、並びに風合い等を表２に示す。なお、総合評価は、カバン、カーシート及び介護用品用ベルトなどへの利用可能性により、判断した結果である。
【００２６】
【表２】
2005281918.tif 000003
【００２７】
実施例１〜３のタスラン加工糸を用いた織物は、いずれも引裂強度が強く、しかも風合いのよい、スパンライクな外観を有するものであり、この織物でカバンを製造したところ、非常に耐久性よく使用でき、しかも洋服などに当たっても、洋服の表面を傷つけることなく使用できる、非常に利用価値あるものとなった。特に、実施例２のタスラン加工糸を使用した織物は、強度及び風合い共に優れたものであった。
なお、実施例４のタスラン糸を使用した製品は、表面特性は良いが、若干強度に欠けるものであった。
一方、加工性に欠ける比較例１及び２で得たタスラン加工糸は、製織できなかった。また、比較例３及び４のタスラン加工糸を使用した織物は、風合いが悪く、実用性に欠けるものであった。更に、比較例５のタスラン加工糸による織物は、風合いはよいが、強度が弱く、カバンやシートなどに使用できるものではなかった。